ПРОЦЕСС СИНТЕЗА СОПОЛИМЕРОВ

1. Процесс приготовления неионогенного сополимера, включающий по крайней мере один гидролизующийся остаток мономера и по крайней мере один остаток полиэфирного макромономера в полунепрерывном режиме работы в аппарате полимеризации, содержащем реактор полимеризации, объединенный с устройством измерения, процесс, включающий:
введение, по крайней мере, порции полиэфирного макромономера с низкой реакционной способностью и воды в реактор полимеризации, в котором гидролизующийся мономер с более высокой реакционной способностью, который добавлен в него, формирует водную среду смеси реакции полимеризации, в котором необязательно водная среда присутствует в форме водного раствора;
введение, по крайней мере, порции гидролизующегося мономера в устройство измерения;
добавление, по крайней мере, порции гидролизующегося мономера в реактор полимеризации из устройства измерения;
передача инициатора свободнорадикальной полимеризации в реактор полимеризации перед и/или во время добавления гидролизующегося мономера в реактор полимеризации, в котором гидролизующийся мономер и полиэфирный макромономер являются прореагировавшими в водной среде смеси реакции полимеризации посредством свободнорадикальной полимеризации с формированием неионогенного сополимера; и,
подвержение реакционной смеси полимеризации в то время как скорость добавления гидролизующегося мономера и/или по крайней мере компонента инициатора свободнорадикальной полимеризации изменяются пошагово или непрерывно;
в котором никакой мономер не вводится в реактор полимеризации для включения ионных цементных связывающих участков в неионогенный сополимер перед смешиванием сополимера в щелочной водной окружающей среде;
в котором гидролизующимся мономером является, по крайней мере, один этиленовый ненасыщенный гидролизующийся мономер компонента А, и полиэфирным макромономером является по крайней мере один этиленовый ненасыщенный мономер на основе полиоксиалкиленового эфира компонента В и/или компонента С; и
в котором, по крайней мере, один этиленовый ненасыщенный мономер на основе полиоксиалкиленового эфира компонента В и/или компонента С добавлен в реактор заранее, и, по крайней мере, один этиленовый ненасыщенный гидролизующийся мономер компонента А добавлен к нему с дополнительным уровнем, который изменяется по крайней мере один раз.
2. Процесс по п.1, в котором по крайней мере 70 мол.% полиэфирного макромономера первоначально введенного в реактор полимеризации преобразовано посредством свободнорадикальной полимеризацией.
3. Процесс по п.1, в котором смесь реакции полимеризации содержит часть мономера компонентов В и/или компонента С вместе с, по крайней мере, частью компонента А перед тем, как полимеризация будет начата.
4. Процесс приготовления неионогенного сополимера, включающий по крайней мере один гидролизующийся остаток мономера и по крайней мере один остаток полиэфирного макромономера в полунепрерывном режиме работы в аппарате полимеризации, содержащем реактор полимеризации, объединенный с устройством измерения, процесс, включающий:
введение, по крайней мере, порции полиэфирного макромономера с низкой реакционной способностью и воды в реактор полимеризации, в котором гидролизующийся мономер с более высокой реакционной способностью, который добавлен в него, формирует водную среду смеси реакции полимеризации, в котором необязательно водная среда присутствует в форме водного раствора;
введение, по крайней мере, порции гидролизующегося мономера в устройство измерения;
добавление, по крайней мере, порции гидролизующегося мономера в реактор полимеризации из устройства измерения;
передача инициатора свободнорадикальной полимеризации в реактор полимеризации перед и/или во время добавления гидролизующегося мономера в реактор полимеризации, в котором гидролизующийся мономер и полиэфирный макромономер являются прореагировавшими в водной среде смеси реакции полимеризации посредством свободнорадикальной полимеризации с формированием неионогенного сополимера; и,
подвержение реакционной смеси полимеризации в то время как скорость добавления гидролизующегося мономера и/или по крайней мере компонента инициатора свободнорадикальной полимеризации изменяются пошагово или непрерывно;
в котором никакой мономер не вводится в реактор полимеризации для включения ионных цементных связывающих участков в неионогенный сополимер перед смешиванием сополимера в щелочной водной окружающей среде;
в котором гидролизующимся мономером является, по крайней мере, один этиленовый ненасыщенный гидролизующийся мономер компонента А, и полиэфирным макромономером является по крайней мере один этиленовый ненасыщенный мономер на основе полиоксиалкиленового эфира компонента В и/или компонента С; и
в котором по крайней мере часть мономера компонентов В и/или компонента С совместно вводится с мономером компонента А во время пошагового или непрерывного изменяющегося добавления мономера компонента А.
5. Процесс по п.1, включающий первоначальное добавление этиленового ненасыщенного мономера компонентов В и/или С заранее в реактор в их целом количестве перед добавлением в реактор любого этиленового ненасыщенного мономера компонента А.
6. Процесс по п.1, дополнительно включающий введение в реактор полимеризации, по крайней мере, одного дополнительного ненасыщенного мономера компонента D.
7. Процесс приготовления неионогенного сополимера, включающий по крайней мере один гидролизующийся остаток мономера и по крайней мере один остаток полиэфирного макромономера в полунепрерывном режиме работы в аппарате полимеризации, содержащем реактор полимеризации, объединенный с устройством измерения, процесс, включающий:
введение, по крайней мере, порции полиэфирного макромономера с низкой реакционной способностью и воды в реактор полимеризации, в котором гидролизующийся мономер с более высокой реакционной способностью, который добавлен в него, формирует водную среду смеси реакции полимеризации, в котором необязательно водная среда присутствует в форме водного раствора;
введение, по крайней мере, порции гидролизующегося мономера в устройство измерения;
добавление, по крайней мере, порции гидролизующегося мономера в реактор полимеризации из устройства измерения;
передача инициатора свободнорадикальной полимеризации в реактор полимеризации перед и/или во время добавления гидролизующегося мономера в реактор полимеризации, в котором гидролизующийся мономер и полиэфирный макромономер являются прореагировавшими в водной среде смеси реакции полимеризации посредством свободнорадикальной полимеризации с формированием неионогенного сополимера; и,
подвержение реакционной смеси полимеризации в то время как скорость добавления гидролизующегося мономера и/или по крайней мере компонента инициатора свободнорадикальной полимеризации изменяются пошагово или непрерывно;
в котором никакой мономер не вводится в реактор полимеризации для включения ионных цементных связывающих участков в неионогенный сополимер перед смешиванием сополимера в щелочной водной окружающей среде;
в котором гидролизующимся мономером является, по крайней мере, один этиленовый ненасыщенный гидролизующийся мономер компонента А, и полиэфирным макромономером является по крайней мере один этиленовый ненасыщенный мономер на основе полиоксиалкиленового эфира компонента В и/или компонента С; и
в котором от приблизительно 50 до приблизительно 70% мономера компонента А добавлены в реактор во время первого периода реакции следующего за инициированием реакции полимеризации, во время второго периода реакции скорость добавления мономера компонента А уменьшена, и от приблизительно 25 до приблизительно 35% мономера компонента А добавлены в реактор, и во время третьего периода реакции скорость добавления мономера компонента А дополнительно уменьшена и остающиеся от приблизительно 5 до приблизительно 15% мономера компонента А добавлены в реактор.
8. Процесс по п.1, в котором окислительно-восстановительная система инициатора используется в качестве инициатора свободнорадикальной полимеризации.
2
2
4
9. Процесс по п.8, в котором окислительно-восстановительной системой инициатора является комбинация HO/FeSO вместе с восстанавливающим агентом.
10. Процесс по п.9, в котором восстанавливающий агент содержит двунатриевую соль 2-гидрокси-2-сульфонуксусной кислоты, двунатриевую соль 2-гидрокси-2-сульфонуксусной кислоты, гидроксиметансульфинат натрия, аскорбиновую кислоту, изоаскорбиновую кислоту, или их смеси.
11. Процесс по п.8, в котором компонент окислительно-восстановительной системы инициатора/восстанавливающего агента, и необязательно агент передачи цепи, подают в реактор полимеризации после того, как рН полимеризации был установлен и необязательно в то время как гидролизующийся мономер дозирован.
12. Процесс приготовления неионогенного сополимера, включающий по крайней мере один гидролизующийся остаток мономера и по крайней мере один остаток полиэфирного макромономера в полунепрерывном режиме работы в аппарате полимеризации, содержащем реактор полимеризации, объединенный с устройством измерения, процесс, включающий:
введение, по крайней мере, порции полиэфирного макромономера с низкой реакционной способностью и воды в реактор полимеризации, в котором гидролизующийся мономер с более высокой реакционной способностью, который добавлен в него, формирует водную среду смеси реакции полимеризации, в котором необязательно водная среда присутствует в форме водного раствора;
введение, по крайней мере, порции гидролизующегося мономера в устройство измерения;
добавление, по крайней мере, порции гидролизующегося мономера в реактор полимеризации из устройства измерения;
передача инициатора свободнорадикальной полимеризации в реактор полимеризации перед и/или во время добавления гидролизующегося мономера в реактор полимеризации, в котором гидролизующийся мономер и полиэфирный макромономер являются прореагировавшими в водной среде смеси реакции полимеризации посредством свободнорадикальной полимеризации с формированием неионогенного сополимера; и,
подвержение реакционной смеси полимеризации в то время как скорость добавления гидролизующегося мономера и/или по крайней мере компонента инициатора свободнорадикальной полимеризации изменяются пошагово или непрерывно;
в котором никакой мономер не вводится в реактор полимеризации для включения ионных цементных связывающих участков в неионогенный сополимер перед смешиванием сополимера в щелочной водной окружающей среде; и
в котором рН полимеризации в водной среде установлен так, чтобы на основе используемого инициатора свободнорадикальной полимеризации, образование свободных радикалов за единицу времени было приблизительно на максимуме.
13. Процесс по п.1, в котором реактор полимеризации представляет собой полунепрерывный смесительный бак.
14. Процесс по п.1, в котором от по крайней мере 80 мол.% до по крайней мере 90 мол.% полиэфирного макромономера, первоначально введенного в реактор полимеризации, преобразованы посредством свободнорадикальной полимеризации.
15. Процесс по п.1, в котором гидролизующийся мономер первоначально введен вместе с водой в дозирующий блок, и водный раствор гидролизующегося мономера добавлен из устройства измерения в реактор полимеризации.
16. Процесс по п.1, в котором регулятор цепи, который находится необязательно в разбавленной форме, подают в реактор полимеризации.
17. Процесс по п.1, в котором полиэфирный макромономер первоначально введен в реактор полимеризации в количестве на моль гидролизущегося мономера, добавленного и/или дозированного таким образом, что среднее арифметическое молярного отношения остатков гидролизующегося мономера к остаткам полиэфирного макромономера от приблизительно 10:1 до приблизительно 1:1, необязательно от приблизительно 9:1 до приблизительно 1:1, установлено в образованном неионогенном сополимере.
18. Процесс по п.1, включающий передачу агента передачи цепи в реактор полимеризации перед и/или во время добавления гидролизующегося мономера в реактор полимеризации.
19. Процесс по п.4, дополнительно включающий введение в реактор полимеризации, по крайней мере, одного дополнительного ненасыщенного мономера компонента D.
20. Процесс по п.4, в котором окислительно-восстановительная система инициатора используется в качестве инициатора свободнорадикальной полимеризации.
2
2
4
21. Процесс по п.20, в котором окислительно-восстановительной системой инициатора является комбинация HO/FeSO вместе с восстанавливающим агентом.
22. Процесс по п.21, в котором восстанавливающий агент содержит двунатриевую соль 2-гидрокси-2-сульфонуксусной кислоты, двунатриевую соль 2-гидрокси-2-сульфонуксусной кислоты, гидроксиметансульфинат натрия, аскорбиновую кислоту, изоаскорбиновую кислоту, или их смеси.
23. Процесс по п.20, в котором компонент окислительно-восстановительной системы инициатора/восстанавливающего агента, и необязательно агент передачи цепи, подают в реактор полимеризации после того, как рН полимеризации был установлен и необязательно в то время как гидролизующийся мономер дозирован.
24. Процесс по п.4, в котором регулятор цепи, который находится необязательно в разбавленной форме, подают в реактор полимеризации.
25. Процесс по п.4, в котором полиэфирный макромономер первоначально введен в реактор полимеризации в количестве на моль гидролизущегося мономера, добавленного и/или дозированного таким образом, что среднее арифметическое молярного отношения остатков гидролизующегося мономера к остаткам полиэфирного макромономера от приблизительно 10:1 до приблизительно 1:1, необязательно от приблизительно 9:1 до приблизительно 1:1, установлено в образованном неионогенном сополимере.
26. Процесс по п.4, включающий передачу агента передачи цепи в реактор полимеризации перед и/или во время добавления гидролизующегося мономера в реактор полимеризации.